(57)【要約】【課題】本発明はポリアミド系フィルムを巻き取ってなるフィルムロールに関し、さらに詳しくはポリアミド系フィルムロール内での無機粒子量の変動により発生する生産工程でのフィルムロールの巻状態の不良、後加工の工程でのフィルムの蛇行やシワ発生が極めて少ないポリアミド系フィルムロールおよびその製造方法に関するものである。【解決手段】ポリアミド系フィルムを巻取ってなるフィルムロールであって、フィルムの巻き終わりから２ｍ以内に１番目の試料切り出し部を、また、フィルムの巻き始めから２ｍ以内に最終の切り出し部を設けると共に、１番目の試料切り出し部から約１００ｍ毎に試料切り出し部を設け、切り出された各試料について、２３℃、６５％ＲＨにおける静摩擦係数を測定してその平均値を算出したときに、平均静摩擦係数が０．３５以下であり、全ての試料の静摩擦係数が、平均静摩擦係数±０．１０以内の範囲であることを特徴とするポリアミド系フィルムロール。【選択図】なし【特許請求の範囲】
【請求項１】
ポリアミド系フィルムを巻取ってなるフィルムロールであって、フィルムの巻き終わりから２ｍ以内に１番目の試料切り出し部を、また、フィルムの巻き始めから２ｍ以内に最終の切り出し部を設けると共に、１番目の試料切り出し部から約１００ｍ毎に試料切り出し部を設け、切り出された各試料について、２３℃、６５％ＲＨにおける静摩擦係数を測定してその平均値を算出したときに、平均静摩擦係数が０．３５以下であり、全ての試料の静摩擦係数が、平均静摩擦係数±０．１０以内の範囲であることを特徴とするポリアミド系フィルムロール。
【請求項２】
ポリアミド系フィルムを構成するポリアミドが、ナイロン６である請求項１に記載のポリアミド系フィルムロール。
【請求項３】
ポリアミド系フィルムが、２種以上の無機粒子の種類又は量が異なるポリアミドの混合物から形成されているものである請求項１または２に記載のポリアミド系フィルムロール。
【請求項４】
ポリアミド系フィルムが、幅２００ｍｍ以上、長さ３００ｍ以上である請求項１〜３のいずれかに記載のポリアミド系フィルムロール。
【請求項５】
使用量の最も多いポリアミドと、このポリアミドとは無機粒子の種類又は量の異なる他のポリアミド１種以上を混合して溶融押出する工程を含む請求項１〜４のいずれかに記載のポリアミド系フィルムロールを製造する方法であって、
使用される各ポリアミドの原料チップの形状を、長径および短径を有する楕円断面を有する楕円柱状とし、使用量の最も多いポリアミド以外のポリアミドの原料チップを、使用量の最も多いポリアミドの原料チップの平均長径（ｍｍ）、平均短径（ｍｍ）および平均チップ長さ（ｍｍ）に対し、それぞれ±２０％以内の範囲に含まれる平均長径（ｍｍ）、平均短径（ｍｍ）および平均チップ長さ（ｍｍ）のものとすることを特徴とするポリアミド系フィルムロールの製造方法。
【請求項６】
原料チップ供給部として漏斗状ホッパを備えた押出機を用いてフィルムを溶融押出する工程を含むポリアミド系フィルムロールの製造方法であって、前記ホッパの傾斜角が６５゜以上である請求項５に記載のポリアミド系フィルムロールの製造方法。
【発明の詳細な説明】
【０００１】
【発明の属する技術分野】
本発明はポリアミド系フィルムを巻き取ってなるフィルムロールに関し、さらに詳しくはポリアミド系フィルムロール内での無機粒子量の変動により発生する生産工程でのフィルムロールの巻状態の不良、後加工の工程でのフィルムの蛇行やシワ発生が極めて少ないポリアミド系フィルムロールおよびその製造方法に関するものである。
【０００２】
【従来の技術】
従来、ナイロン６やナイロン６６に代表される、ポリアミド系樹脂からなるフィルムは、他の一般的な重合体からなるフィルムに比べ、強度やガスバリヤー性に優れているので、食品包装、特に、含水物包装などの包装材料として使用したときに内容物の変質を防ぎ、さらには、輸送時における振動や衝撃による破袋を防止するなどに効果があるので各種の包装材料として広く使用されている。
【０００３】
【発明が解決しようとする課題】
従来のポリアミド系樹脂からなるフィルムは、高湿度雰囲気下における滑り性が悪く、印刷やラミネートなどの加工工程において、シワの発生などによる印刷不良やラミネート不良などのトラブルが多く、フィルム加工時の操業性を向上させることができないという問題点があった。この問題を解決するために、従来、ポリアミド系フィルムに粒子径の異なる無機粒子を含有するポリアミド系樹脂を混合して用いたり、高濃度の無機粒子を含有するポリアミド系樹脂を混合することが行われてきた。
【０００４】
しかしながら、フィルムの製造工程、印刷やラミなどの工程において、滑り性を改良するために添加されたフイルム中の無機粒子量の変動によって、滑り性に非常に大きな変動が生じ、ロールの巻形状が不良になったり、周期的にシワが発生したりする問題があった。
本発明は、上記従来のポリアミド系樹脂からなるフィルムの有する問題点を解決し、包装用フィルムとして必要なフィルム品質である、滑り性、透明性に優れ、各種の包装材料として使用したときに印刷やラミネートなどを行う工程における加工適性が良好であって、加工不良を低減させた、包装用途に適したポリアミド系フィルムロールおよびその製造方法を提供することを課題とするものである。
【０００５】
【課題を解決するための手段】
本発明のポリアミド系フィルムロールは、ポリアミド系フィルムを巻取ってなるフィルムロールであって、フィルムの巻き終わりから２ｍ以内に１番目の試料切り出し部を、また、フィルムの巻き始めから２ｍ以内に最終の切り出し部を設けると共に、１番目の試料切り出し部から約１００ｍ毎に試料切り出し部を設け、切り出された各試料について、２３℃、６５％ＲＨにおける静摩擦係数を測定してその平均値を算出したときに、平均静摩擦係数が０．３５以下であり、全ての試料の静摩擦係数が、平均静摩擦係数±０．１０以内の範囲であることを特徴とするポリアミド系フィルムロールである。
【０００６】
ポリアミド系フィルムを構成するポリアミドが、ナイロン６であることが、包装用に用いられるフィルムとしては、強度やガスバリヤー性に優れているので、食品包装、特に、含水物包装などの包装材料として使用したときに内容物の変質を防ぎ、さらには、輸送時における振動や衝撃による破袋を防止するなどに効果があるので各種の包装材料として好ましい。
ポリアミド系フィルムが、２種以上の無機粒子の種類又は量が異なるポリアミドの混合物から形成されているものであることが好ましい。この場合、特に、滑り性を改良するために添加された滑材の含有率の変動に起因するフィルムの滑り性の変動、特に高湿化での滑り性の変動が起こり易く、本発明を適用する意義があるからである。
【０００７】
ポリアミド系フィルムが、幅２００ｍｍ以上、長さ３００ｍ以上である場合も、本発明を適用しないとフィルムの組成変動が起こり易く、本発明を適用する意義があり、また、上記幅および長さを有するフィルムは、前述の印刷から最終製品までの加工工程における加工適性およびハンドリング性において優れているため、本発明の好ましい実施態様である。
【０００８】
上記本発明の組成変動の小さいポリアミド系フィルムロールを得るための好ましい製造方法は、使用量の最も多いポリアミドと、このポリアミドとは無機粒子の種類又は量が異なる他のポリアミド１種以上を混合して溶融押出する工程を含むポリアミド系フィルムロールを製造する方法であって、使用される各ポリアミドの原料チップの形状を、長径および短径を有する楕円断面を有する楕円柱状とし、使用量の最も多いポリアミド以外のポリアミドの原料チップを、使用量の最も多いポリアミドの原料チップの平均長径（ｍｍ）、平均短径（ｍｍ）および平均チップ長さ（ｍｍ）に対し、それぞれ±２０％以内の範囲に含まれる平均長径（ｍｍ）、平均短径（ｍｍ）および平均チップ長さ（ｍｍ）のものとするところに要旨を有する。
【０００９】
また、原料チップ供給部として漏斗状ホッパを備えた押出機を用いてフィルムを溶融押出する工程を含む場合には、前記ホッパの傾斜角を６５゜以上にすることも好ましい実施態様である。
【００１０】
【発明の実施の形態】
本発明のポリアミド系フィルムロールは２３℃、６５％ＲＨにおける静摩擦係数を測定してその平均値を算出したときに、平均静摩擦係数が０．３５以下であり、全ての試料の静摩擦係数が、平均静摩擦係数±０．１０以内の範囲である。
【００１１】
このときの試料フィルムの選択基準は、次の通りである。まず、フィルムの巻き終わりから２ｍ以内に１番目の試料切り出し部を、また、フィルムの巻き始めから２ｍ以内に最終の切り出し部を設けると共に、１番目の試料切り出し部から約１００ｍ毎に試料切り出し部を設ける。なお、「約１００ｍ毎」というのは、１００ｍ±１ｍ程度のところで試料を切り出しても構わないという意味である。
【００１２】
上記要件をより詳細に説明する。例えば、長さ４９８ｍのポリアミド系フィルムがロールに巻回されている場合、フィルムの巻き終わりから２ｍ以内までの間で、最初の試料▲１▼を切り取る。なお、正方形の切り取り方向は、便宜上、フィルムの長手方向に沿う辺と、長手方向と直交する方向に沿う辺を有するように切り取る（斜めには切り取らない）こととする。続いて、切り取った部分から１００ｍ離れたところで、２番目の試料▲２▼を切り取る。同様にして、２００ｍ目で３番目の試料▲３▼を、３００ｍ目で４番目の試料▲４▼を、４００ｍ目で５番目の試料▲５▼を切り取る。ここで、残りは１００ｍよりも短くなるため、６番目（最終）の試料▲６▼はフィルムの巻き始めから２ｍ以内のいずれかの部分を切り取る。  そして、切り取られた各試料について、上記方法で、静摩擦係数を測定する。平均静摩擦係数がＸで、試料▲１▼の静摩擦係数がＹ１（％）であるとすると、｜Ｘ−Ｙ１｜（Ｘ−Ｙ１の絶対値）が０．１０よりも小さく、試料▲２▼〜▲６▼についての熱収縮率Ｙ２〜Ｙ６（％）においても同様に、｜Ｘ−Ｙｎ｜がいずれも０．１０よりも小さいことが、平均静摩擦係数±０．１０以内の範囲にあるという意味である。換言すれば、Ｙｎの最大値ＹｍａｘとＸとの差と、最小値ＹｍｉｎとＸとの差のいずれもが±０．１０以内であれば、本発明の要件を満足する。
このように、１本のポリアミド系フィルムロールにおける静摩擦係数の変動を小さくすることで、ロールの巻形状が不良になったり、周期的にシワが発生することを防止でき、後加工の工程でのフィルムの蛇行やシワ発生が極めて少なくできる。
【００１３】
本発明において使用されるポリアミド樹脂として、例えばε−カプロラクタムを主原料としたナイロン６が挙げられる。その他のポリアミド樹脂としては、３員環以上のラクタム、ω−アミノ酸、二塩基酸とジアミンなどの重縮合によって得られるポリアミド樹脂が考えられる。具体的には、ラクタム類としては先に示したε−カプロラクタムの他に、エナントラクタム、カプリルラクタム、ラウリルラクタム、ω−アミノ酸類としては、６−アミノカプロン酸、７−アミノヘプタン酸、９−アミノノナン酸、１１−アミノウンデカン酸、二塩基酸類としては、アジピン酸、グルタル酸、ピメリン酸、スベリン酸、アゼライン酸、セバシン酸、ウンデカンジオン酸、ドデカジオン酸、ヘキサデカジオン酸、エイコサンジオン酸、エイコサジエンジオン酸、２，２，４−トリメチルアジピン酸、テレフタル酸、イソフタル酸、２，６−ナフタレンジカルボン酸、キシリレンジカルボン酸、またジアミン類としては、エチレンジアミン、トリメチレンジアミン、テトラメチレンジアミン、ヘキサメチレンジアミン、ペンタメチレンジアミン、ウンデカメチレンジアミン、２，２，４（または２，４，４）−トリメチルヘキサメチレンジアミン、シクロヘキサンジアミン、ビス−（４，４’−アミノシクロヘキシル）メタン、メタキシリレンジアミンなどが挙げられ、これらを重縮合して得られる重合体またはこれらの共重合体、例えばナイロン６、７、１１、１２、６．６、６．９、６．１１、６．１２、６Ｔ、６Ｉ、ＭＸＤ６、６／６．６、６／１２、６／６Ｔ、６／６Ｉ、６／ＭＸＤ６などが挙げられる。
【００１４】
本発明において用いる無機粒子としては、シリカ、炭酸カルシウム、硫酸バリウム、酸化マグネシウム、アルミナ、ゼオライトなどが挙げられ、さらにこれらの微粒子の表面に種々のコーティング処理等を実施したものを使用することも可能である。また、これらの無機粒子の形状は、球状、立方体状、円柱状、円錐状、円盤状、不定形などであり、フィルムの利用目的に応じて使用することができる。
【００１５】
ポリアミド系樹脂に無機粒子を添加する方法としては、重合時の添加や、押し出し機で溶融押出し時に添加してマスターバッチ化し、このマスターバッチをフィルムの生産時にポリアミド系樹脂に添加して使用するなどの公知の方法により行うことができる。
滑り性に優れたフィルムを得るためには２種類以上の無機粒子を組合せることや高濃度に無機粒子を含有するマスターバッチを使用することが好ましい。
【００１６】
これらの無機粒子の平均粒子径は、必要とされる滑り性や透明性に応じて設定することがでる。本発明のポリアミド系積層フィルムを包装材料として使用する場合、無機粒子は平均粒子径が０．５μｍから３．０μｍのものが使用され、好ましくは０．８μｍから２．５μｍである。無機粒子の平均粒子系が０．５μｍより小さいと十分な滑り性を得ることが出来ず、３．０μｍより大きいと透明性が不良になったり、印刷時に抜けが発生する問題が発生するので好ましくない。
無機粒子の含有量は要求される透明性や滑り性によって決定されるが、好ましくは０．１０〜２．００重量％であり、更に好ましくは０．２０〜１．００重量％である。無機粒子の含有量が０．１０重量％未満では滑り性の改良効果が少なく、２．００重量％を越えると、透明性の不良や、製造工程でのフィルター昇圧の増加などの問題が発生するため好ましくない。
【００１７】
次に、本発明のポリアミド系フィルムロールを得るための好ましい製造方法について説明する。ブレンド方式では、組成の異なる複数の原料ポリアミドチップをホッパ内でブレンドした後、溶融混練して押出機から押出して、フィルム化する。例えば、原料となるポリアミドが３種類ある場合、３個のホッパにそれぞれのポリアミドチップを連続式あるいは間欠式に供給し、必要に応じて緩衝ホッパを介して、最終的には、押出機直前あるいは直上のホッパ（便宜上「最終ホッパ」という）で３種類のポリアミドチップを混ぜながら、押出し機の押出量に合わせて原料チップを定量的に押出機に供給してフィルムを形成する。
ところが、最終ホッパの容量あるいは形状によっては、最終ホッパ内のチップ量が多い場合と残量が少なくなった場合に、最終ホッパから押出機へと供給されるチップの組成が異なってくるという原料偏析の現象が発生していることが本発明者等によって見出された。この問題は、各種ポリアミドチップの形状あるいは比重が異なっている場合、特に、顕著に現れる。その結果、長尺フィルムの滑り性が変動してしまうのである。
【００１８】
滑り性の変動の少ないフィルムを得るためには、フィルムを構成するポリアミドの無機粒子添加量の変動を低減する手段として、使用する複数種のポリアミドチップの形状を合わせて、最終ホッパ内での原料偏析の現象を抑止することが好ましい。
ポリアミドの原料チップは、通常、重合後に溶融状態で重合装置よりストランド状で取り出され、直ちに水冷された後、ストランドカッターでカットされて形成される。このため、ポリアミドのチップは、通常、断面が楕円形の楕円柱状となる。このとき、使用量の最も多いポリアミドチップに混合される他のポリアミドチップとして、使用量の最も多いポリアミドの原料チップの断面楕円の平均長径（ｍｍ）、平均短径（ｍｍ）および平均チップ長さ（ｍｍ）に対して、それぞれ±２０％以内の範囲であるものを用いれば、上記原料偏析を低減させ得ることを突き止めた。これらの平均値がそれぞれ±１５％以内の範囲のものを用いることがより好ましい。なお、特に限定されないが、使用量の最も多いポリアミドに対して、それよりも使用量の少ない他のポリアミドとして、無機粒子添加量の多いポリアミドを用いるようにすることが好ましい。
チップの大きさに違いがあると、最終ホッパ内をチップの混合物が落下していくときに、小さいチップは先に落下し易いため、最終ホッパ内のチップ残量が少なくなると、大きいチップの比率が多くなって、これが原料偏析の原因になるのである。しかし、上記範囲内のチップを用いることで、これらの原料偏析を低減させることができた。
【００１９】
また、最終ホッパとして漏斗状ホッパを用い、その傾斜角を６５゜以上にすることで、大きいチップも小さいチップと同様に落とし易くすることができ、内容物の上端部が水平面を保ちつつ下降していくため、原料偏析の低減に効果的である。より好ましい傾斜角は７０゜以上である。なお、ホッパの傾斜角とは、漏斗状の斜辺と、水平な線分との間の角度である。最終ホッパの上流に複数のホッパを使用してもよく、この場合、いずれのホッパにおいても、傾斜角を６５゜以上、より好ましくは７０゜以上とするとよい。
【００２０】
使用する原料チップの削れ等により発生する微粉体の比率を低減することも、無機粒子添加量の含有率の変動を抑制するために好ましい。微粉体が原料偏析の発生を助長するので、工程内で発生する微粉体を除去して、ホッパ内に含まれる微粉体の比率を低減することが好ましい。含まれる微粉体の比率は、原料チップが押出機に入るまでの全工程を通じて、１質量％以内に制御することが好ましく、０．５質量％以内に制御することがさらに好ましい。具体的には、ストランドカッターでチップ形成時に篩を通す方法、原料チップを空送等する場合にサイクロン式エアフィルタを通す方法等により、微粉体を除去すればよい。
また、ホッパ内での原料偏析を低減する手段として、使用するホッパの容量を適正化することも好ましい手段である。ここで、ホッパの適正な容量としては、（押出機の１時間当たりの吐出量）の１５〜１２０質量％の範囲内である。（押出機の１時間当たりの吐出量）の２０〜１００質量％の範囲内がより好ましい。
【００２１】
２種以上の組成の異なるポリアミドの原料チップを混合する方法としては、押出機直上のホッパ（最終ホッパ）で各原料を連続的に押出機へ定量供給しながら、混合する方法が最も好ましい。また、原料チップサイズを前述の範囲内に制御したものを予め混合した後、いくつかの中間（緩衝）ホッパを介して、最終ホッパおよび押出機に供給してもよい。複数種の原料を混合する際には、原料チップを連続的に定量供給する装置から、ホッパ内に複数種の原料を定量的に供給しながら混合する方法、あるいは、ブレンダー等を使用して事前に混合する方法等があるが、後者の場合には、混合物の排出時に原料偏析が発生しないように、原料チップサイズ等に留意することが好ましい。
【００２２】
具体的なフィルムの製造方法としては、前記好ましい範囲の大きさに制御した原料チップをホッパドライヤー、パドルドライヤー等の乾燥機、または真空乾燥機を用いて乾燥し、押出機を用いて２００〜３００℃の温度でフィルム状に押し出す。あるいは、未乾燥のポリアミド原料チップをベント式押出機内で水分を除去しながら同様にフィルム状に押し出す。押出しに際してはＴダイ法、チューブラ法等、既存のどの方法を採用しても構わない。押出し後は、急冷して未延伸フィルムを得る。
延伸方式としては、Ｔダイ法逐次ニ軸延伸が好ましく、滑り性、透明性に優れ、各種の包装材料として使用したときに印刷やラミネートなどを行う工程における加工適性が良好であり、包装用袋として用いられた場合の輸送時の耐破袋性に優れた物とするためには縦延伸を高温高倍率で実施する工程を含むことが好ましい。更に横延伸の終了時のフィルム温度と熱固定温度の差が５０℃以下にすることが好ましい。、ポリアミド系フィルムを得る。
【００２３】
フィルムロールの幅および巻長の上限は特に制限されるものではないが、取扱い易さの点から、一般的には幅２２００ｍｍ以下、巻長はフィルム厚み１５μｍの場合に４００００ｍ以下が好ましい。また、巻取りコアとしては、通常、３インチ、６インチ、８インチ等の紙、プラスチックコアや金属製コアを使用することができる。
また、本発明のポリアミド系フィルムロールを構成するフィルムの厚みは特に限定するものではないが、例えば包装用ポリアミド系フィルムとしては、８〜５０μｍが好ましく、１０〜３０μｍがさらに好ましい。
【００２４】
【実施例】
以下、実施例によって本発明をさらに詳述するが、下記実施例は本発明を制限するものではなく、本発明の趣旨を逸脱しない範囲で変更実施する場合は、本発明に含まれる。なお、実施例および比較例で得られたフィルムの物性の測定方法は、以下の通りである。
【００２５】
（１）静摩擦係数
ＪＩＳ  Ｋ−７１２５に準じ、フィルムの表面層同士の静摩擦係数を、２３℃、６５％ＲＨの恒温恒湿槽で２４時間調湿した後、直ちに、２３℃、６５％ＲＨ環境下で測定した。得られた静摩擦係数の平均値、最大値、最小値をそれぞれもとめた。
【００２６】
（２）加工適性
グラビア式印刷機を使用し、２４℃、７０％ＲＨ環境下で、フィルムの走行速度を１００ｍ／ｍｉｎとし、走行可能な下限の張力下で１０００ｍ巻き返し、加工適性を次の様に評価した。
○：ロールにシワの発生または傷の発生がなく、加工適性は良好
△：ロールの端部に時々、シワが発生し加工条件の調整が必要または弱い傷が発生
×：ロールの端部と中央部にシワが発生し、加工条件を調整してもなくならないまたはきつい傷が発生
【００２７】
表１に実施例、比較例で使用したチップを示す。
【００２８】
【表１】
2004181777.tif 000002
【００２９】
（実施例１）
ナイロン６（相対粘度＝２．８）が９７．００重量％、シリカ（平均粒子系３．０μｍ）３．００重量％からなるチップＡおよびナイロン６（相対粘度＝２．８）が９６．１５重量％、ポリメタキシリレンアジパミド（相対粘度＝２．１）が３．００重量％、エチレンビスステアリン酸アマイドが０．１５重量％、シリカ（平均粒子径１．８μｍ）０．７０重量％からなるチップＢを別個に予備乾燥した。表１に示したように、押出機直上のホッパに定量スクリューフィーダーで連続的に別々にチップＡを５．０重量％、チップＢを９５．０重量％供給しながら、このホッパ内で混合し、２７０℃で単軸式押出機で溶融押出しし、その後急冷して、厚さ２５７μｍの未延伸フィルムを得た。ホッパは、原料チップが１５０ｋｇ入る容量を有しており、押出機の吐出量は、１時間あたり４５０ｋｇである。また、ホッパの傾斜角は７０゜であった。
【００３０】
得られた未延伸シートを縦方向にテフロン（登録商標）製ロールで１０５℃に加熱し２．５倍延伸し、次いでセラミック製ロール９５℃に加熱し１．５倍延伸し、更にセラミック製ロールで８０℃に加熱し１．２倍延伸した。続いてテンターにおいて１１０℃に予熱し、フィルム温度を更に２１５℃まで昇温させながら横方向に３．８倍延伸した。その後、２２０℃で熱固定処理を実施し、１５μｍの二軸延伸フィルムを１０００ｍ以上に亘って連続的に製膜した。フィルムを１０００ｍ連続製造したときのフィルム表面温度の変動幅は、予熱工程で平均温度±０．８℃、延伸工程で平均温度±０．６℃、熱処理工程で平均温度±０．５℃の範囲内であった。得られたフィルムを幅４００ｍｍ、長さ１０００ｍにスリットして、３インチ紙管に巻き取り、ポリアミド系フィルムロールを得た。得られたフィルムロールのフィルムの物性値を表２に示す。
【００３１】
（実施例２）
各チップを別個に予備乾燥し、押出機直上のホッパに、定量スクリューフィーダーで連続的に別々に実施例１に示したチップＡを３．０重量％、チップＢを９７．０重量％供給しながら、このホッパ内で混合し、２８０℃で単軸式押出機で溶融押出しし、その後急冷して、厚さ１８０μｍの未延伸フィルムを得た。ホッパは、原料チップが１００ｋｇ入る容量を有しており、押出機の吐出量は、１時間あたり４５０ｋｇである。また、ホッパの傾斜角は７０゜であった。
【００３２】
上記未延伸フィルムを１００℃で１０秒間予熱した後、テンターで横方向に７８℃で４．０倍延伸し、続いて８２℃で１０秒間熱処理を行って、厚さ４５μｍのポリアミド系フィルムを１０００ｍ以上に亘って連続的に製膜した。フィルムを１０００ｍ連続製造したときのフィルム表面温度の変動幅は、予熱工程で平均温度±０．８℃、延伸工程で平均温度±０．５℃、熱処理工程で平均温度±０．５℃の範囲内であった。得られたフィルムを幅４００ｍｍ、長さ１０００ｍにスリットして、３インチ紙管に巻き取り、ポリアミド系フィルムロールを得た。得られたフィルムロールのフィルムの物性値を表２に示す。
【００３３】
（比較例１）
各チップを別個に予備乾燥し、押出機直上のホッパに、定量スクリューフィーダーで連続的に別々に実施例１に示したチップＡを１．０重量％、チップＢを９９．０重量％供給しながら、このホッパ内で混合し、２８０℃で単軸式押出機で溶融押出しし、その後急冷して、厚さ１８０μｍの未延伸フィルムを得た。ホッパは、原料チップが１００ｋｇ入る容量を有しており、押出機の吐出量は、１時間あたり４５０ｋｇである。また、ホッパの傾斜角は７０゜であった。
【００３４】
上記未延伸フィルムを１００℃で１０秒間予熱した後、テンターで横方向に７８℃で４．０倍延伸し、続いて８２℃で１０秒間熱処理を行って、厚さ４５μｍのポリアミド系フィルムを１０００ｍ以上に亘って連続的に製膜した。フィルムを１０００ｍ連続製造したときのフィルム表面温度の変動幅は、予熱工程で平均温度±０．８℃、延伸工程で平均温度±０．５℃、熱処理工程で平均温度±０．５℃の範囲内であった。得られたフィルムを幅４００ｍｍ、長さ１０００ｍにスリットして、３インチ紙管に巻き取り、ポリアミド系フィルムロールを得た。得られたフィルムロールのフィルムの物性値を表２に示す。
【００３５】
（比較例２）
表１に示した配合において予備乾燥した混合チップを、押出機直上のホッパにバッチ式で、ホッパ内のチップが無くなりかけたときに３０Ｋｇ程度供給を繰り返した。２８０℃で単軸式押出機で溶融押出しし、その後急冷して、厚さ１８０μｍの未延伸フィルムを得た。ホッパは、原料チップが１００ｋｇ入る容量を有しており、押出機の吐出量は、１時間あたり４５０ｋｇである。また、ホッパの傾斜角は６０゜であった。後は、実施例１と同様にして、厚さ１５μｍのポリアミド系フィルムが１０００ｍ巻回されたポリアミド系フィルムロールを得た。得られたフィルムロールのフィルムの物性値を表２に示す。
【００３６】
【表２】
2004181777.tif 000003
【００３７】
【発明の効果】
本発明のポリアミド系フィルムロールは、ポリアミド系フィルムロール内での無機粒子量の変動により発生する生産工程でのフィルムロールの巻状態の不良、後加工の工程でのフィルムの蛇行やシワ発生が極めて少ない。また、本発明のポリアミド系フィルムロールの製造方法は容易にフィルムロールの静摩擦係数の変動を小さく出来る、工業生産上において非常に有用なものである。